(57)【要約】  本発明は、ＨＦＯ−１３３６ｍｚｚ（Ｅ）を含む熱可塑性発泡体を調製するプロセスに関する。例示的なプロセスは、ＨＦＯ−１３３６ｍｚｚ（Ｚ）である発泡剤及び共発泡剤の存在下で、ＨＦＯ−１３３６ｍｚｚ（Ｅ）を含む熱可塑性発泡体を調製するステップ、を含み、当該ポリマーは、ＨＦＯ−１３３６ｍｚｚ（Ｚ）の少なくとも一部をＨＦＯ〜１３３６ｍｚｚ（Ｅ）に異性化するのに十分な温度まで加熱される。ＨＦＯ−１３３６ｍｚｚ（Ｅ）を含む熱可塑性発泡体及び発泡性組成物も提供される。【特許請求の範囲】
【請求項１】
Ｅ−１，１，１，４，４，４−ヘキサフルオロ−２−ブテンを含む熱可塑性ポリマーを調製するプロセスであって、Ｚ−１，１，１，４，４，４−ヘキサフルオロ−２−ブテンの少なくとも一部を前記Ｅ−１，１，１，４，４，４−ヘキサフルオロ−２−ブテンに異性化するのに十分な温度において、前記Ｚ−１，１，１，４，４，４−ヘキサフルオロ−２−ブテンを含む発泡剤及び少なくとも１つの追加の共発泡剤の存在下で前記ポリマーを加熱するステップを含む、プロセス。
【請求項２】
前記発泡剤が、前記加熱するステップの前に前記Ｅ−１，１，１，４，４，４−ヘキサフルオロ−２−ブテンを実質的に含まない、請求項１に記載のプロセス。
【請求項３】
前記Ｚ−１，１，１，４，４，４−ヘキサフルオロ−２−ブテンの少なくとも一部を前記Ｅ−１，１，１，４，４，４−ヘキサフルオロ−２−ブテンに異性化するのに十分な温度が、少なくとも２５０℃である、請求項１に記載のプロセス。
【請求項４】
前記Ｚ−１，１，１，４，４，４−ヘキサフルオロ−２−ブテンの少なくとも一部を前記Ｅ−１，１，１，４，４，４−ヘキサフルオロ−２−ブテンに異性化するのに十分な温度が、約２５０℃〜約３５０℃である、請求項１に記載のプロセス。
【請求項５】
約１００ｐｓｉ〜約５０００ｐｓｉの圧力で実施される、請求項４に記載のプロセス。
【請求項６】
異性化触媒の存在下で実施される、請求項１に記載のプロセス。
【請求項７】
前記異性化触媒が、ハロゲン化難燃剤を含む、請求項６に記載のプロセス。
【請求項８】
前記ハロゲン化難燃剤が、臭素化難燃剤又は塩素化難燃剤である、請求項７に記載のプロセス。
【請求項９】
前記異性化触媒が、ポリマー難燃剤である、請求項６に記載のプロセス。
【請求項１０】
前記ポリマー難燃剤が、ＰｏｌｙＦＲである、請求項９に記載のプロセス。
【請求項１１】
前記異性化触媒が、ハロゲン化水素である、請求項６に記載のプロセス。
【請求項１２】
前記ハロゲン化水素が、臭化水素又は塩化水素である、請求項１１に記載のプロセス。
【請求項１３】
前記Ｚ−１，１，１，４，４，４−ヘキサフルオロ−２−ブテンの少なくとも一部を前記Ｅ−１，１，１，４，４，４−ヘキサフルオロ−２−ブテンに異性化するのに十分な温度が、約２００℃以上である、請求項６に記載のプロセス。
【請求項１４】
前記Ｚ−１，１，１，４，４，４−ヘキサフルオロ−２−ブテンの少なくとも一部を前記Ｅ−１，１，１，４，４，４−ヘキサフルオロ−２−ブテンに異性化するのに十分な温度が、約２００℃〜約３５０℃である、請求項６に記載のプロセス。
【請求項１５】
前記Ｚ−１，１，１，４，４，４−ヘキサフルオロ−２−ブテンの少なくとも一部を前記Ｅ−１，１，１，４，４，４−ヘキサフルオロ−２−ブテンに異性化するのに十分な温度が、少なくとも約２３０℃である、請求項６に記載のプロセス。
【請求項１６】
前記Ｚ−１，１，１，４，４，４−ヘキサフルオロ−２−ブテンの少なくとも一部を前記Ｅ−１，１，１，４，４，４−ヘキサフルオロ−２−ブテンに異性化するのに十分な温度が、約２３０℃である、請求項６に記載のプロセス。
【請求項１７】
前記追加の共発泡剤が、前記加熱するステップの間に前記熱可塑性ポリマー中のＺ−１，１，１，４，４，４−ヘキサフルオロ−２−ブテンの溶解度を増加させる、請求項１に記載のプロセス。
【請求項１８】
前記追加の共発泡剤が、ＨＦＣ−１５２ａ、ＨＦＣ−１３４、ＨＦＣ−１３４ａ、ＨＦＣ−２３６ｅａ、ＨＦＣ−２４５ｆａ、ＨＦＣ−３６５ｍｆｃ、ＣＯ２、ジメチルエーテル、エタノール、ギ酸メチル、ＣＯ２、ジメチルエーテル、Ｅ−ＨＦＯ−１２３４ｚｅ、Ｚ−ＨＦＯ−１２３４ｚｅ、Ｅ−ＨＣＦＯ−１２３３ｚｄ、Ｚ−ＨＣＦＯ−１２３３ｚｄ、Ｅ−ＨＣＦＯ−１２２４ｙｄ、Ｚ−ＨＣＦＯ−１２２４ｙｄ、及びＨＦＯ−１２３４ｙｆ、又はこれらの任意の組み合わせから選択される、請求項１に記載のプロセス。
【請求項１９】
前記追加の共発泡剤が、ＨＦＣ−１５２ａである、請求項１に記載のプロセス。
【請求項２０】
前記発泡剤が、約７５重量パーセント以下の前記Ｚ−１，１，１，４，４，４−ヘキサフルオロ−２−ブテンを含む、請求項１に記載のプロセス。
【請求項２１】
前記発泡剤が、約１０〜約７５重量パーセントのＺ−１，１，１，４，４，４−ヘキサフルオロ−２−ブテンを含む、請求項１に記載のプロセス。
【請求項２２】
前記熱可塑性ポリマーが、Ｅ−１，１，１，４，４，４−ヘキサフルオロ−２−ブテンとＺ−１，１，１，４，４，４−ヘキサフルオロ−２−ブテンとの混合物を含む、請求項１に記載のプロセス。
【請求項２３】
前記Ｚ−１，１，１，４，４，４−ヘキサフルオロ−２−ブテンの約１０重量パーセント以上が、前記Ｅ−１，１，１，４，４，４−ヘキサフルオロ−２−ブテンに異性化される、請求項１に記載のプロセス。
【請求項２４】
前記Ｚ−１，１，１，４，４，４−ヘキサフルオロ−２−ブテンの約１０重量パーセント〜約２０重量パーセントが、前記Ｅ−１，１，１，４，４，４−ヘキサフルオロ−２−ブテンに異性化される、請求項１に記載のプロセス。
【請求項２５】
成核剤の存在下で実施される、請求項１に記載のプロセス。
【請求項２６】
前記成核剤が、タルク、グラファイト、及びケイ酸マグネシウムから選択される、請求項２５に記載のプロセス。
【請求項２７】
前記熱可塑性ポリマーが、アルケニル芳香族ポリマーである、請求項１に記載のプロセス。
【請求項２８】
前記熱可塑性ポリマーが、ポリスチレン、アクリロニトリルブタジエンスチレン、スチレンアクリロニトリルコポリマー、及びこれらのブレンドから選択される、請求項１に記載のプロセス。
【請求項２９】
前記熱可塑性ポリマーを押出加工して、熱可塑性ポリマー発泡体を形成するステップを更に含む、請求項１に記載のプロセス。
【請求項３０】
前記押出加工が、約１００℃〜約１５０℃のダイ温度で実施される、請求項２９に記載のプロセス。
【請求項３１】
前記押出加工が、約１１０℃〜約１４０℃のダイ温度で実施される、請求項２９に記載のプロセス。
【請求項３２】
前記押出加工が、約１００ｐｓｉ〜約５０００ｐｓｉの圧力で実施される、請求項３０に記載のプロセス。
【請求項３３】
Ｅ−１，１，１，４，４，４−ヘキサフルオロ−２−ブテンを含む熱可塑性ポリスチレン発泡体を調製するプロセスであって、
ｉ）前記ポリスチレンを、Ｚ−１，１，１，４，４，４−ヘキサフルオロ−２−ブテンを含む発泡剤及びＨＦＣ−１５２ａである追加の共発泡剤と混合して、第１のポリスチレン混合物を形成するステップと、
ｉｉ）前記第１のポリスチレン混合物を約２５０℃より高い温度まで加熱して、Ｅ−１，１，１，４，４，４−ヘキサフルオロ−２−ブテンを含む第２のポリスチレン混合物を形成するステップと、
ｉｉｉ）前記第２のポリスチレン混合物を約１１０℃〜約１４０℃の温度で押出加工して、前記熱可塑性ポリスチレン発泡体を形成するステップと、
を含む、プロセス。
【請求項３４】
Ｅ−１，１，１，４，４，４−ヘキサフルオロ−２−ブテンを含む熱可塑性ポリスチレン発泡体を調製するプロセスであって、
ｉ）前記ポリスチレンを、ＰｏｌｙＦＲ、約７５重量パーセント以下のＺ−１，１，１，４，４，４−ヘキサフルオロ−２−ブテンを含む発泡剤、及びＨＦＣ−１５２ａである追加の共発泡剤と混合して、第１のポリスチレン混合物を形成するステップと、
ｉｉ）前記第１のポリスチレン混合物を約２００℃より高い第１の温度まで加熱して、Ｅ−１，１，１，４，４，４−ヘキサフルオロ−２−ブテンを含む第２のポリスチレン混合物を形成するステップと、
ｉｉｉ）前記第２のポリマー混合物を約１１０℃〜約１４０℃の温度で押出加工して、熱可塑性ポリマー発泡体を形成するステップと、
を含む、プロセス。
【発明の詳細な説明】
【技術分野】
【０００１】
（関連出願の相互参照）
本願は、その開示全体が参照により本明細書に組み込まれる、２０１７年１０月１０日出願の米国特許仮出願第６２／５７０，４２２号の利益を主張する。
【０００２】
（発明の分野）
本発明は、ＨＦＯ−１３３６ｍｚｚ（Ｅ）を含む熱可塑性発泡体を調製するプロセス、より具体的には、ＨＦＯ−１３３６ｍｚｚ（Ｚ）である発泡剤及び共発泡剤の存在下でＨＦＯ−１３３６ｍｚｚ（Ｅ）を含む熱可塑性発泡体を調製するプロセスであって、ＨＦＯ−１３３６ｍｚｚ（Ｚ）の少なくとも一部をＨＦＯ−１３３６ｍｚｚ（Ｅ）に異性化するのに十分な条件で実施される、プロセスに関する。
【背景技術】
【０００３】
様々な種類の発泡体の製造においては、発泡剤として、クロロフルオロカーボン（すなわち、ＣＦＣ）が歴史的に使用されてきた。ＣＦＣがもたらす発泡体は、全般に、断熱性が良好で、可燃性が低く、寸法の安定性に優れたものである。しかしながら、上記の利点にもかかわらず、ＣＦＣは、成層圏オゾンの破壊に関与しているという点、及び地球温暖化への寄与に関与しているという点によって、これまでその評価は芳しいものではなかった。
【発明の概要】
【発明が解決しようとする課題】
【０００４】
したがって、ＯＤＰ（ｏｘｙｇｅｎ  ｄｅｐｌｅｔｉｏｎ  ｐｏｔｅｎｔｉａｌ、酸素欠乏係数）及びＧＷＰ（ｇｌｏｂａｌ  ｗａｒｍｉｎｇ  ｐｏｔｅｎｔｉａｌ、地球温暖化係数）の両方が低い発泡剤が必要とされている。
【課題を解決するための手段】
【０００５】
本願は、とりわけ、Ｅ−１，１，１，４，４，４−ヘキサフルオロ−２−ブテン（すなわち、ＨＦＯ−１３３６ｍｚｚ（Ｅ）又はＥ−１３３６ｍｚｚ）を含む熱可塑性ポリマーを調製するプロセスであって、Ｚ−１，１，１，４，４，４−ヘキサフルオロ−２−ブテン（すなわち、ＨＦＯ−１３３６ｍｚｚ（Ｚ）又はＺ−１３３６ｍｚｚ）の少なくとも一部をＥ−１，１，１，４，４，４−ヘキサフルオロ−２−ブテンに異性化するのに十分な温度において、当該Ｚ−１，１，１，４，４，４−ヘキサフルオロ−２−ブテンを含む発泡剤及び少なくとも１つの追加の共発泡剤の存在下で当該ポリマーを加熱するステップ、を含む、プロセスを提供する。
【０００６】
本願は、更に、本明細書に記載のプロセスの１つ以上に従って調製される、Ｅ−１，１，１，４，４，４−ヘキサフルオロ−２−ブテンを含む発泡性組成物（すなわち、熱可塑性ポリマー組成物、熱可塑性ポリマー溶融物など）を提供する。
【０００７】
本願は、更に、熱可塑性発泡体（例えば、本明細書に記載のプロセスの１つ以上に従って調製される、Ｅ−１，１，１，４，４，４−ヘキサフルオロ−２−ブテンを含む独立気泡発泡体を提供する。
【０００８】
特に定義しない限り、本明細書で使用される全ての技術的及び科学的用語は、本発明の属する当該技術分野の当業者によって一般的に理解されるものと同一の意味を有する。本発明で使用するための方法及び材料が本明細書に記載されており、また、当該技術分野において既知の他の好適な方法及び材料を使用してもよい。材料、方法、及び実施例は、単なる例証であり、限定することを意図するものではない。本明細書で言及される全ての刊行物、特許出願、特許、配列、データベースエントリ、及び他の参考文献は、参照によりその全体が本明細書に組み込まれる。矛盾が生じた場合には、定義を含め、本明細書が優先される。
【図面の簡単な説明】
【０００９】
【図１】未希釈のＨＦＯ−１３３６ｍｚｚ（Ｅ）、ＨＦＣ−１５２ａ、及び参照発泡剤ＨＦＣ−１３４ａ／ＨＦＣ−１３４／ＨＦＣ−１５２ａ（４１：９：５０重量％）（すなわち、Ｆｏｒｍａｃｅｌ（登録商標）Ｚ−６）の溶解度と比較した、１７９℃における、ポリスチレンＣＸ−５１９７中ＨＦＣ−１５２ａ／ＨＦＯ−１３３６ｍｚｚ（Ｅ）（５０／５０重量％）ブレンドの溶解度を示す。
【発明を実施するための形態】
【００１０】
熱可塑性発泡体、例えば、押出加工されたポリスチレン発泡体（ＸＰＳ）（extruded polystyrene foam）を膨張させるための、高い地球温暖化係数（ＧＷＰ）を有する現用剤は、規制による圧力下にある。ＨＦＯ−１３３６ｍｚｚ（Ｚ）及びＨＦＯ−１３３６ｍｚｚ（Ｅ）は、原理上、ポリスチレン（又は他の熱可塑性ポリマー）を高い断熱能を有する発泡体に膨張させるための低ＧＷＰ剤として使用することができる。ＨＦＯ−１３３６ｍｚｚ（Ｚ）とＨＦＯ−１３３６ｍｚｚ（Ｅ）との混合物を含有する発泡体の断熱は、発泡体の気泡内のＨＦＯ−１３３６ｍｚｚ（Ｅ）は気体状態のままであるが、ＨＦＯ−１３３６ｍｚｚ（Ｚ）は凝縮する温度において、ＨＦＯ−１３３６ｍｚｚ（Ｚ）のみを含有する発泡体の断熱よりも優れていると予想される。しかしながら、ポリスチレン発泡体を膨張させるために使用される、発泡剤（例えば、ＨＦＯ−１３３６ｍｚｚ（Ｚ）／ＨＦＯ−１３３６ｍｚｚ（Ｅ）ブレンド又はＨＦＯ−１３３６ｍｚｚ（Ｚ）／ＨＦＯ−１３３６ｍｚｚ（Ｅ）／ＨＦＣ−１５２ａブレンド）中のＨＦＯ−１３３６ｍｚｚ（Ｅ）の割合は、図１に示すように、現用の押出加工プロセスの動作条件下で溶融ポリスチレン中のＨＦＯ−１３３６ｍｚｚ（Ｅ）の溶解度が低いことによって制限を受ける。例えば、溶融ポリスチレン中のＺ−１３３６ｍｚｚの溶解度は５．７重量％であると既に求められており、溶融ポリスチレン中のＥ−１３３６ｍｚｚの溶解度は２．４重量％であると既に求められており、溶融ポリスチレン中のこれらの異性体の溶解度は、圧力に対して実質的に非感受性であることが見出されている（例えば、国際出願第ＰＣＴ／ＵＳ２０１７／０３１０５２号を参照されたい）。したがって、押出加工されたポリスチレン発泡体中のＨＦＯ−１３３６ｍｚｚ（Ｅ）の実現可能な含有量を増加させる手段は、有利である。したがって、本願は、ＨＦＯ−１３３６ｍｚｚ（Ｚ）のＨＦＯ−１３３６ｍｚｚ（Ｅ）への立体異性化を促進する、ポリスチレン発泡体の押出加工条件を提供する。
【００１１】
定義
本明細書で使用するとき、用語「含む（comprises）」、「含む（comprising）」、「含む（includes）」、「含む（including）」、「有する（has）」、「有する（having）」、又はこれらの他の任意の変化形は、非排他的な包含を網羅することを意図する。例えば、要素のリストを含むプロセス、方法、物品、又は装置は、これらの要素に必ずしも限定されるものではなく、そのようなプロセス、方法、物品、又は装置に対して明示的に記載されていない、又はこれらに固有のものではない、他の要素も含む場合がある。更に、明示的にこれに反する記載がない限り、「又は」は、包括的な「又は」を指し、排他的な「又は」を指すものではない。例えば、条件Ａ又はＢは、以下、即ち、Ａが真であり（又は存在し）かつＢが偽である（又は存在しない）、Ａが偽であり（又は存在しない）かつＢが真である（又は存在する）、並びにＡ及びＢの両方が真である（又は存在する）のいずれか１つにより満たされる。
【００１２】
また、「ａ」又は「ａｎ」の使用は、本明細書に記載された要素及び成分を記述するために採用される。これは、単に便宜上、及び本発明の範囲の一般的な意味を与えるためのものである。この記載は、１つ又は少なくとも１つを含むものと解釈されるべきであり、単数形は、別段の意味を有することが明白でない限り、複数形も含む。
【００１３】
本明細書で使用するとき、用語「約」は、実験誤差による変動（例えば、示された値のプラスマイナス約１０％）を考慮することを意味する。本明細書で報告される全ての測定値は、特に明記しない限り、用語「約」が明示的に使用されているかどうかに関わらず、用語「約」によって修飾されるものと理解される。
【００１４】
本明細書で使用するとき、用語「からなる」は、指定されていない、いかなる要素、工程、又は成分も除外する。特許請求の範囲における場合、このような句は、材料に通常付随する不純物を除き、列挙された材料以外の材料を含むことに対する特許請求の範囲を完結することになる。語句「からなる」がプリアンブルの直後ではなく請求項の本文の条項内に現れている場合、その条項に記載されている要素のみを限定するものであり、他の要素が特許請求の範囲全体から除外されるわけではない。
【００１５】
本発明で使用するとき、「から本質的になる」は、これらの追加的に含まれる材料、工程、特徴、成分、又は要素が、特許請求される発明の基本的及び新規の特徴（複数可）、特に本発明のプロセスのいずれかの所望の結果を達成するための作用機序に実質的に影響を及ぼさないことを条件に、文字どおり開示されているものに加えて、材料、工程、特徴、成分、又は要素を含む、組成物、方法を定義するために使用される。用語「から本質的になる（consists essentially of）」又は「から本質的になる（consisting essentially of）」は、「含む」と「からなる」との間の中間の立場をとる。
【００１６】
量、濃度、又はその他の値若しくはパラメータが、ある範囲、好ましい範囲、又は好ましい上方値及び／若しくは好ましい下方値のリストのいずれかとして与えられている場合に、これらは、範囲が別個に開示されているかにかかわらず、任意の範囲上限値又は好ましい上方値及び任意の範囲下限値又は好ましい下方値の任意の対から形成される全ての範囲を、具体的に開示するものとして、理解されるものとする。本明細書に数値範囲が記述されている場合、特に指示しない限り、この範囲は、その端点を包含し、かつその範囲内の全ての整数及び分数を包含することが意図されている。
【００１７】
本明細書で使用するとき、単独で又は他の用語と組み合わせて使用される用語「Ｃｎ〜ｍアルキル」は、ｎ〜ｍ個の炭素を有する、直鎖状又は分枝状であり得る飽和炭化水素基を指す。
【００１８】
本明細書で使用するとき、用語「Ｃｎ〜ｍアルケニル」は、１つ以上の二重炭素−炭素結合を有し、ｎ〜ｍ個の炭素を有するアルキル基（すなわち、直鎖状又は分枝状であり得る飽和炭化水素基）を指す。アルケニル基の例としては、エテニル、ｎ−プロペニル、イソプロペニル、ｎ−ブテニル、ｓｅｃ−ブテニルなどが挙げられるが、これらに限定されない。いくつかの実施形態では、アルケニル部分は、２〜６、２〜４、又は２〜３個の炭素原子を含有する。
【００１９】
本明細書で使用するとき、用語「アリール」は、単環式又は多環式（例えば、２、３、又は４個の縮合環を有する）であり得る芳香族炭化水素基を指す。用語「Ｃｎ〜ｍアリール」は、ｎ〜ｍ個の環炭素原子を有するアリール基を指す。アリール基としては、例えば、フェニル、ナフチル、アントラセニルなどが挙げられる。いくつかの実施形態では、アリール基は、６〜１０個の炭素原子を有する。いくつかの実施形態では、アリール基はフェニルである。
【００２０】
地球温暖化係数（ＧＷＰ）は、１キログラムの二酸化炭素の排出と比較した、１キログラムの特定の温室効果ガスの大気排出に起因する相対的な地球温暖化への寄与を推定するための指数である。ＧＷＰは、様々な対象期間について計算することができ、所与のガスの大気寿命の効果を示す。１００年間を対象期間とする地球温暖化係数（ＧＷＰ）が、一般的に参照される値である。
【００２１】
本明細書において使用されるとき、用語「オゾン層破壊係数（ＯＤＰ）」は、「Ｔｈｅ  Ｓｃｉｅｎｔｉｆｉｃ  Ａｓｓｅｓｓｍｅｎｔ  ｏｆ  Ｏｚｏｎｅ  Ｄｅｐｌｅｔｉｏｎ，２００２，Ａ  ｒｅｐｏｒｔ  ｏｆ  ｔｈｅ  Ｗｏｒｌｄ  Ｍｅｔｅｏｒｏｌｏｇｉｃａｌ  Ａｓｓｏｃｉａｔｉｏｎ’ｓ  Ｇｌｏｂａｌ  Ｏｚｏｎｅ  Ｒｅｓｅａｒｃｈ  ａｎｄ  Ｍｏｎｉｔｏｒｉｎｇ  Ｐｒｏｊｅｃｔ」のセクション１．４．４、ページ１．２８〜１．３１（このセクションの最初の段落を参照）で定義されている。オゾン層破壊係数（ＯＤＰ）は、フルオロトリクロロメタン（ＣＦＣ−１１）の質量に対する質量を基準とした化合物から予想される成層圏オゾン層破壊の度合いを指す。
【００２２】
本発明のプロセス及び発泡体
本願は、とりわけ、Ｅ−１，１，１，４，４，４−ヘキサフルオロ−２−ブテン（すなわち、ＨＦＯ−１３３６ｍｚｚ（Ｅ））を含む熱可塑性ポリマーを調製するプロセスであって、Ｚ−１，１，１，４，４，４−ヘキサフルオロ−２−ブテン（すなわち、ＨＦＯ−１３３６ｍｚｚ（Ｚ））の少なくとも一部をＥ−１，１，１，４，４，４−ヘキサフルオロ−２−ブテン（すなわち、ＨＦＯ−１３３６ｍｚｚ（Ｅ））に異性化（例えば、立体異性化）するのに十分な条件下で実施される、プロセスを提供する。
【００２３】
いくつかの実施形態では、本発明のプロセスに従って調製される熱可塑性ポリマーは、Ｅ−１，１，１，４，４，４−ヘキサフルオロ−２−ブテンとＺ−１，１，１，４，４，４−ヘキサフルオロ−２−ブテンとの混合物を含む。
【００２４】
いくつかの実施形態では、Ｚ−１，１，１，４，４，４−ヘキサフルオロ−２−ブテンの少なくとも一部をＥ−１，１，１，４，４，４−ヘキサフルオロ−２−ブテンに異性化するのに十分な条件は、Ｚ−１，１，１，４，４，４−ヘキサフルオロ−２−ブテンの少なくとも一部をＥ−１，１，１，４，４，４−ヘキサフルオロ−２−ブテンに異性化するのに十分な、温度、圧力、及び混合時間（すなわち、保持時間）の任意の組み合わせを含む。
【００２５】
いくつかの実施形態では、本発明のプロセスは、Ｚ−１，１，１，４，４，４−ヘキサフルオロ−２−ブテンの少なくとも一部をＥ−１，１，１，４，４，４−ヘキサフルオロ−２−ブテンに異性化するのに十分な温度（例えば、第１の温度）において、Ｚ−１，１，１，４，４，４−ヘキサフルオロ−２−ブテンを含む発泡剤及び少なくとも１つの追加の共発泡剤の存在下でポリマーを加熱するステップ、を含む。
【００２６】
いくつかの実施形態では、発泡剤は、加熱するステップの前にＥ−１，１，１，４，４，４−ヘキサフルオロ−２−ブテンを実質的に含まない。例えば、いくつかの実施形態では、発泡剤は、加熱するステップの前に、約１モルパーセント未満、約０．５モルパーセント未満、約０．１モルパーセント未満、約０．０１モルパーセント未満、又は約０．００１モルパーセント未満のＥ−１，１，１，４，４，４−ヘキサフルオロ−２−ブテンを含む。
【００２７】
いくつかの実施形態では、共発泡剤は、加熱するステップの前にＥ−１，１，１，４，４，４−ヘキサフルオロ−２−ブテンを実質的に含まない。例えば、いくつかの実施形態では、共発泡剤は、加熱するステップの前に、約１モルパーセント未満、約０．５モルパーセント未満、約０．１モルパーセント未満、約０．０１モルパーセント未満、又は約０．００１モルパーセント未満のＥ−１，１，１，４，４，４−ヘキサフルオロ−２−ブテンを含む。
【００２８】
いくつかの実施形態では、発泡剤及び共発泡剤は、各々、加熱するステップの前にＥ−１，１，１，４，４，４−ヘキサフルオロ−２−ブテンを実質的に含まない。例えば、いくつかの実施形態では、発泡剤及び共発泡剤は、各々、加熱するステップの前に、約１モルパーセント未満、約０．５モルパーセント未満、約０．１モルパーセント未満、約０．０１モルパーセント未満、又は約０．００１モルパーセント未満のＥ−１，１，１，４，４，４−ヘキサフルオロ−２−ブテンを含む。
【００２９】
いくつかの実施形態では、Ｚ−１，１，１，４，４，４−ヘキサフルオロ−２−ブテンの少なくとも一部をＥ−１，１，１，４，４，４−ヘキサフルオロ−２−ブテンに異性化するのに十分な温度（例えば、第１の温度）は、少なくとも１７５℃である。
【００３０】
いくつかの実施形態では、Ｚ−１，１，１，４，４，４−ヘキサフルオロ−２−ブテンの少なくとも一部をＥ−１，１，１，４，４，４−ヘキサフルオロ−２−ブテンに異性化するのに十分な温度（例えば、第１の温度）は、少なくとも２００℃である。
【００３１】
いくつかの実施形態では、Ｚ−１，１，１，４，４，４−ヘキサフルオロ−２−ブテンの少なくとも一部をＥ−１，１，１，４，４，４−ヘキサフルオロ−２−ブテンに異性化するのに十分な温度（例えば、第１の温度）は、少なくとも２３０℃である。
【００３２】
いくつかの実施形態では、Ｚ−１，１，１，４，４，４−ヘキサフルオロ−２−ブテンの少なくとも一部をＥ−１，１，１，４，４，４−ヘキサフルオロ−２−ブテンに異性化するのに十分な温度（例えば、第１の温度）は、少なくとも２５０℃である。
【００３３】
いくつかの実施形態では、Ｚ−１，１，１，４，４，４−ヘキサフルオロ−２−ブテンの少なくとも一部をＥ−１，１，１，４，４，４−ヘキサフルオロ−２−ブテンに異性化するのに十分な温度（例えば、第１の温度）は、約１７５℃〜約３５０℃である。
【００３４】
いくつかの実施形態では、Ｚ−１，１，１，４，４，４−ヘキサフルオロ−２−ブテンの少なくとも一部をＥ−１，１，１，４，４，４−ヘキサフルオロ−２−ブテンに異性化するのに十分な温度（例えば、第１の温度）は、約２００℃〜約３００℃である。
【００３５】
いくつかの実施形態では、Ｚ−１，１，１，４，４，４−ヘキサフルオロ−２−ブテンの少なくとも一部をＥ−１，１，１，４，４，４−ヘキサフルオロ−２−ブテンに異性化するのに十分な温度（例えば、第１の温度）は、約２２５℃〜約２７５℃である。
【００３６】
いくつかの実施形態では、Ｚ−１，１，１，４，４，４−ヘキサフルオロ−２−ブテンの少なくとも一部を、Ｅ−１，１，１，４，４，４−ヘキサフルオロ−２−ブテンに異性化するのに十分な温度（例えば、第１の温度）は、約２５０℃〜約３５０℃である。
【００３７】
いくつかの実施形態では、Ｚ−１，１，１，４，４，４−ヘキサフルオロ−２−ブテンの少なくとも一部を、Ｅ−１，１，１，４，４，４−ヘキサフルオロ−２−ブテンに異性化するのに十分な温度（例えば、第１の温度）は、約２５０℃〜約２７５℃である。
【００３８】
いくつかの実施形態では、第１の温度において加熱するステップは、約１００ｐｓｉ〜約５０００ｐｓｉ、例えば、約１００ｐｓｉ〜約４０００ｐｓｉ、約１００ｐｓｉ〜約２０００ｐｓｉ、約１００ｐｓｉ〜約１０００ｐｓｉ、約１０００ｐｓｉ〜約５０００ｐｓｉ、約１０００ｐｓｉ〜約４０００ｐｓｉ、約１０００ｐｓｉ〜約２０００ｐｓｉ、約２０００ｐｓｉ〜約５０００ｐｓｉ、約２０００ｐｓｉ〜約４０００ｐｓｉ、又は約４０００ｐｓｉ〜約５０００ｐｓｉの第１の圧力で実施される。
【００３９】
いくつかの実施形態では、第１の温度において加熱するステップは、約５００ｐｓｉ〜約４０００ｐｓｉの第１の圧力で実施される。
【００４０】
いくつかの実施形態では、第１の温度において加熱するステップは、約７５０ｐｓｉａ〜約３０００ｐｓｉａの第１の圧力で実施される。
【００４１】
いくつかの実施形態では、第１の温度において加熱するステップは、約９００ｐｓｉａ〜約２７５０ｐｓｉａの第１の圧力で実施される。
【００４２】
いくつかの実施形態では、本発明のプロセスは、第１の温度よりも高い第２の温度において、発泡剤及び共発泡剤の存在下でポリマーを加熱するステップ、を更に含む。
【００４３】
いくつかの実施形態では、第２の温度は、Ｚ−１，１，１，４，４，４−ヘキサフルオロ−２−ブテンに富む相をポリマーから相分離させるのに十分な温度である。
【００４４】
いくつかの実施形態では、第２の温度は、Ｚ−１，１，１，４，４，４−ヘキサフルオロ−２−ブテン及びＥ−１，１，１，４，４，４−ヘキサフルオロ−２−ブテンの分解温度よりも低い温度である。
【００４５】
いくつかの実施形態では、第２の温度は、Ｚ−１，１，１，４，４，４−ヘキサフルオロ−２−ブテンの約１０重量パーセント未満を分解するのに十分な温度である。
【００４６】
いくつかの実施形態では、第２の温度は、Ｚ−１，１，１，４，４，４−ヘキサフルオロ−２−ブテンの約５重量％未満を分解するのに十分な温度である。
【００４７】
いくつかの実施形態では、第２の温度は、Ｚ−１，１，１，４，４，４−ヘキサフルオロ−２−ブテンの約１重量パーセント未満を分解するのに十分な温度である。
【００４８】
いくつかの実施形態では、相分離は、スピノーダル相分離を含む。
【００４９】
いくつかの実施形態では、本発明のプロセスは、異性化触媒又は異性化促進剤（例えば、Ｚ−１，１，１，４，４，４−ヘキサフルオロ−２−ブテンのＥ−１，１，１，４，４，４−ヘキサフルオロ−２−ブテンへの異性化を促進する化合物）の存在下又は非存在下で実施される。
【００５０】
いくつかの実施形態では、本発明のプロセスは、異性化触媒又は異性化促進剤の非存在下で実施される。
【００５１】
いくつかの実施形態では、本発明のプロセスは、異性化触媒又は異性化促進剤の非存在下で実施され、第１の温度は２５０℃よりも高い。
【００５２】
いくつかの実施形態では、本発明のプロセスは、異性化触媒又は異性化促進剤の存在下で実施される。
【００５３】
いくつかの実施形態では、異性化触媒又は異性化促進剤は、塩素、臭素、及びヨウ素からなる群から選択される少なくとも１つの原子を含有する化合物を含む。
【００５４】
いくつかの実施形態では、異性化触媒又は異性化促進剤は、ハロゲン化難燃剤、ハロゲン化水素、又はこれらの組み合わせを含む。
【００５５】
いくつかの実施形態では、異性化触媒又は異性化促進剤は、ハロゲン化難燃剤を含む。
【００５６】
いくつかの実施形態では、ハロゲン化難燃剤は、臭素化難燃剤又は塩素化難燃剤である。
【００５７】
いくつかの実施形態では、ハロゲン化難燃剤は、テトラブロモ−ビスフェノールＡである。
【００５８】
いくつかの実施形態では、異性化触媒又は異性化促進剤は、ポリマー難燃剤である。
【００５９】
いくつかの実施形態では、異性化触媒又は異性化促進剤は、ＰｏｌｙＦＲである。
【００６０】
いくつかの実施形態では、異性化触媒又は異性化促進剤は、ハロゲン化水素を含む。
【００６１】
いくつかの実施形態では、ハロゲン化水素は、臭化水素又は塩化水素である。
【００６２】
いくつかの実施形態では、本発明のプロセスは、異性化触媒又は異性化促進剤の存在下で実施され、Ｚ−１，１，１，４，４，４−ヘキサフルオロ−２−ブテンの少なくとも一部をＥ−１，１，１，４，４，４−ヘキサフルオロ−２−ブテンに異性化するのに十分な温度（例えば、第１の温度）は約２００℃以上である。
【００６３】
いくつかの実施形態では、本発明のプロセスは、異性化触媒又は異性化促進剤の存在下で実施され、Ｚ−１，１，１，４，４，４−ヘキサフルオロ−２−ブテンの少なくとも一部をＥ−１，１，１，４，４，４−ヘキサフルオロ−２−ブテンに異性化するのに十分な温度（例えば、第１の温度）は、約２００℃〜約３５０℃、例えば、約２００℃〜約３００℃、約２００℃〜約２７５℃、約２００℃〜約２５０℃、約２５０℃〜約３５０℃、約２５０℃〜約３００℃、約２５０℃〜約２７５℃、約２７５℃〜約３５０℃、約２７５℃〜約３００℃、又は約３００℃〜約３５０℃である。
【００６４】
いくつかの実施形態では、本発明のプロセスは、異性化触媒又は異性化促進剤の存在下で実施され、Ｚ−１，１，１，４，４，４−ヘキサフルオロ−２−ブテンの少なくとも一部をＥ−１，１，１，４，４，４−ヘキサフルオロ−２−ブテンに異性化するのに十分な温度（例えば、第１の温度）は約２３０℃よりも高い。
【００６５】
いくつかの実施形態では、本発明のプロセスは、異性化触媒の存在下で実施され、Ｚ−１，１，１，４，４，４−ヘキサフルオロ−２−ブテンの少なくとも一部をＥ−１，１，１，４，４，４−ヘキサフルオロ−２−ブテンに異性化するのに十分な温度（例えば、第１の温度）は約２３０℃である。
【００６６】
いくつかの実施形態では、追加の共発泡剤は、当該加熱するステップの間に熱可塑性ポリマー中のＺ−１，１，１，４，４，４−ヘキサフルオロ−２−ブテンの溶解度を増加させる。
【００６７】
いくつかの実施形態では、本発明のプロセスは、異性化触媒又は異性化促進剤の存在下で実施され、Ｚ−１，１，１，４，４，４−ヘキサフルオロ−２−ブテンの少なくとも一部をＥ−１，１，１，４，４，４−ヘキサフルオロ−２−ブテンに異性化するのに十分な温度（例えば、第１の温度）は約２３０℃〜約３５０℃である。
【００６８】
いくつかの実施形態では、本発明のプロセスで使用される共発泡剤は、１５０以下のＧＷＰを有する共発泡剤である。
【００６９】
いくつかの実施形態では、本発明のプロセスで使用される共発泡剤は、１００以下のＧＷＰを有する共発泡剤である。
【００７０】
いくつかの実施形態では、本発明のプロセスで使用される共発泡剤は、７５以下のＧＷＰを有する共発泡剤である。
【００７１】
いくつかの実施形態では、追加の共発泡剤は、ＨＦＣ−１５２ａ、ＨＦＣ−１３４、ＨＦＣ−１３４ａ、ＨＦＣ−２３６ｅａ、ＨＦＣ−２４５ｆａ、ＨＦＣ−３６５ｍｆｃ、ＣＯ２、ジメチルエーテル、エタノール、ギ酸メチル、ＣＯ２、ジメチルエーテル、Ｅ−ＨＦＯ−１２３４ｚｅ、Ｚ−ＨＦＯ−１２３４ｚｅ、Ｅ−ＨＣＦＯ−１２３３ｚｄ、Ｚ−ＨＣＦＯ−１２３３ｚｄ、Ｅ−ＨＣＦＯ−１２２４ｙｄ、Ｚ−ＨＣＦＯ−１２２４ｙｄ、及びＨＦＯ−１２３４ｙｆ、又はこれらの任意の組み合わせから選択される。
【００７２】
いくつかの実施形態では、追加の共発泡剤は、ＨＦＣ−１５２ａである。
【００７３】
いくつかの実施形態では、発泡剤は、約７５重量パーセント以下、例えば、約７０重量パーセント以下、約６０重量パーセント以下、約５０重量パーセント以下、約４０重量パーセント以下、約３０重量パーセント以下、約２０重量パーセント以下、又は約１０重量パーセント以下のＺ−１，１，１，４，４，４−ヘキサフルオロ−２−ブテンを含む。
【００７４】
いくつかの実施形態では、発泡剤は、約１０〜約７５重量パーセントのＺ−１，１，１，４，４，４−ヘキサフルオロ−２−ブテンを含む。
【００７５】
いくつかの実施形態では、発泡剤は、約１０〜約７０重量パーセントのＺ−１，１，１，４，４，４−ヘキサフルオロ−２−ブテンを含む。
【００７６】
いくつかの実施形態では、発泡剤は、約１０〜約６０重量パーセントのＺ−１，１，１，４，４，４−ヘキサフルオロ−２−ブテンを含む。
【００７７】
いくつかの実施形態では、発泡剤は、約１０〜約７５重量パーセントのＺ−１，１，１，４，４，４−ヘキサフルオロ−２−ブテンと、約９０〜約２５重量パーセントの共発泡剤とを含む。
【００７８】
いくつかの実施形態では、発泡剤は、約１０〜約７０重量パーセントのＺ−１，１，１，４，４，４−ヘキサフルオロ−２−ブテンと、約９０〜約３０重量パーセントの共発泡剤とを含む。
【００７９】
いくつかの実施形態では、発泡剤は、約１０〜約６０重量パーセントのＺ−１，１，１，４，４，４−ヘキサフルオロ−２−ブテンと、約９０〜約４０重量パーセントの共発泡剤とを含む。
【００８０】
いくつかの実施形態では、発泡剤は、約４０〜約６０重量パーセントのＺ−１，１，１，４，４，４−ヘキサフルオロ−２−ブテンと、約６０〜約４０重量パーセントのＨＦＣ−１５２ａとを含む。
【００８１】
いくつかの実施形態では、発泡剤は、約１０〜約２０重量パーセントのＺ−１，１，１，４，４，４−ヘキサフルオロ−２−ブテンと、約９０〜約８０重量パーセントのＨＦＣ−１５２ａとを含む。
【００８２】
いくつかの実施形態では、Ｚ−１，１，１，４，４，４−ヘキサフルオロ−２−ブテンの約０．１重量パーセント以上、例えば、約１重量パーセント以上、約１０重量パーセント以上、約２０重量パーセント以上、約３５重量パーセント以上、約５０重量パーセント以上、約７５重量パーセント以上、約９０重量パーセント以上、約９５重量パーセント以上、約９７重量パーセント以上、約９９重量パーセント以上、又は約９９．５重量パーセント以上が、Ｅ−１，１，１，４，４，４−ヘキサフルオロ−２−ブテンに異性化される。
【００８３】
いくつかの実施形態では、Ｚ−１，１，１，４，４，４−ヘキサフルオロ−２−ブテンの約０．１重量パーセント〜約９９．９重量パーセントがＥ−１，１，１，４，４，４−ヘキサフルオロ−２−ブテンに異性化され、例えば、Ｚ−１，１，１，４，４，４−ヘキサフルオロ−２−ブテンの約０．１〜約９９重量パーセント、約０．１〜約９５重量パーセント、約０．１〜約７５重量パーセント、約０．１〜約５０重量パーセント、約０．１〜約２５重量パーセント、約０．１〜約１０重量パーセント、約１０〜約９９．９重量パーセント、約１０〜約９９重量パーセント、約１０〜約９５重量パーセント、約１０〜約７５重量パーセント、約１０〜約５０重量パーセント、約１０〜約２５重量パーセント、約２５〜約９９．９重量パーセント、約２５〜約９９重量パーセント、約２５〜約９５重量パーセント、約２５〜約７５重量パーセント、約２５〜約５０重量パーセント、約５０〜約９９．９重量パーセント、約５０〜約９９重量パーセント、約５０〜約９５重量パーセント、約５０〜約７５重量パーセント、約７５〜約９９．９重量パーセント、約７５〜約９９重量パーセント、約７５〜約９５重量パーセント、約９５〜約９９．９重量パーセント、約９５〜約９９重量パーセント、又は約９９〜約９９．９重量パーセントが、Ｅ−１，１，１，４，４，４−ヘキサフルオロ−２−ブテンに異性化される。
【００８４】
いくつかの実施形態では、Ｚ−１，１，１，４，４，４−ヘキサフルオロ−２−ブテンの約１０重量パーセント〜約２０重量パーセントが、Ｅ−１，１，１，４，４，４−ヘキサフルオロ−２−ブテンに異性化される。
【００８５】
いくつかの実施形態では、本発明のプロセスは、１つ以上の添加剤の存在下でポリマー、発泡剤、及び共発泡剤を加熱するステップ、を更に含む。例示的な添加剤としては、所望の効果が得られる量の、成核剤、気泡安定剤、界面活性剤、防腐剤着色剤、酸化防止剤、補強剤、充填剤、帯電防止剤、ＩＲ減衰剤、押出助剤、可塑剤、粘度調整剤、又はこれらの任意の組み合わせが挙げられるが、これらに限定されない。
【００８６】
いくつかの実施形態では、本発明のプロセスは、成核剤の存在下で実施される。
【００８７】
いくつかの実施形態では、成核剤は、タルク、グラファイト、及びケイ酸マグネシウムから選択される。
【００８８】
いくつかの実施形態では、熱可塑性ポリマーは、アルケニル芳香族ポリマーである。本明細書で使用するとき、用語「アルケニル芳香族ポリマー」は、アルケニル−芳香族モノマー単位から形成されるポリマーを指す。いくつかの実施形態では、アルケニル−芳香族モノマー単位は、Ｃ２〜６アルケニル−Ｃ６〜１０アリールモノマー単位である。いくつかの実施形態では、アルケニル−芳香族モノマー単位は、Ｃ２〜６アルケニル−フェニルモノマー単位であり、当該フェニルは、所望により置換されている。いくつかの実施形態では、アルケニル芳香族ポリマーはポリスチレンである。
【００８９】
ポリスチレンはスチレンホモポリマーであってもよく、又はスチレン以外の共重合モノマーを含有していてもよい（すなわち、ポリスチレンコポリマー）。いくつかの実施形態では、熱可塑性ポリマーは、ポリスチレンと追加の熱可塑性ポリマーとのブレンドを含む。いくつかの実施形態では、追加の熱可塑性ポリマーは、スチレンとスチレン以外のモノマー（例えば、アクリロニトリル）とのコポリマーである。
【００９０】
いくつかの実施形態では、熱可塑性ポリマーは、ポリスチレン、アクリロニトリルブタジエンスチレン、スチレンアクリロニトリルコポリマー、及びこれらのブレンドから選択される。
【００９１】
発泡している熱可塑性ポリマーがポリスチレンであろうと、ポリスチレンと他の熱可塑性ポリマーとのブレンドであろうと、好ましくは、スチレンが、発泡している熱可塑性ポリマーにおける主な重合モノマー（単位）である。いくつかの実施形態では、スチレンの重合単位は、熱可塑性ポリマーの重合モノマー単位の少なくとも７０モル％、少なくとも８０モル％、少なくとも９０モル％、又は少なくとも１００モル％を構成する。
【００９２】
熱可塑性ポリマーがスチレンコポリマーを含有する場合、スチレンと共重合する追加のモノマーの量は、当該コポリマーの総モル数（すなわち、１００％）に基づいて、当該コポリマーのスチレン含有量が当該コポリマーの少なくとも６０モル％、当該コポリマーの少なくとも７０モル％、少なくとも８０モル％、又は少なくとも９０モル％になるような量である。これらの比は、スチレンコポリマーが熱可塑性ポリマー中の唯一のスチレン含有ポリマーであろうと、他の熱可塑性ポリマーとのブレンドであろうと、例えばスチレンホモポリマーであろうと他のスチレンコポリマーであろうと、当てはまることが理解される。
【００９３】
いくつかの実施形態では、熱可塑性ポリマーは、スチレンホモポリマーを含む。熱可塑性ポリマーが上記のようなポリスチレンと他の熱可塑性ポリマーとのブレンドであるとき、このブレンドのポリスチレン成分は、好ましくは、ポリスチレンと他の熱可塑性ポリマーとの合計重量の少なくとも８０重量％を構成するスチレンホモポリマーである。
【００９４】
発泡しているポリスチレンを含む熱可塑性ポリマーの分子量は、発泡体の用途の要件に必要な強度を提供するのに十分に高い。強度の要件が、発泡生成物の最低密度を決定する。また、ポリスチレンを含む熱可塑性ポリマーの高い分子量は、発泡生成物の強度にも寄与する。分子量の指標は、規定の荷重下で規定のオリフィスを通って溶融ポリマーが流れる速度である。流速が遅いほど、分子量が高い。メルトフローレートの測定値は、ＡＳＴＭ  Ｄ  １２３８に従って２００℃で、また溶融ポリマーに対して５ｋｇの重りを使用して求められる。規定の期間の時間にオリフィスを通って流れる溶融ポリマーの重量によって、メルトフローレートをｇ／１０分で報告することが可能になる。好ましくは、ポリスチレンを含む熱可塑性ポリマーのメルトフローレートは、２０ｇ／１０分以下、より好ましくは１５ｇ／１０分以下、最も好ましくは１０ｇ／１０分以下である。驚くべきことに、分子量が高い（メルトフローレートが低い）ほど、発泡生成物上で滑らかな皮膜がなおも得られると同時に、特に低密度発泡生成物の獲得可能性に関して、発泡結果がより良好になる。好ましくは、本明細書に開示される全てのメルトフローレートの最低メルトフローレートは、少なくとも１ｇ／１０分であり、それによって、本明細書に開示されるメルトフローレート範囲は、１〜２５、１〜２０、１〜１５、及び１〜１０ｇ／１０分である。いくつかの実施形態では、メルトフローレートは、溶融ポリマーに対して５ｋｇの重りを使用して、２００℃でＡＳＴＭ  Ｄ  １２３８の手順に従って求めたとき、約２５ｇ／１０分以下である。
【００９５】
いくつかの実施形態では、本発明のプロセスに従って調製されるＥ−１，１，１，４，４，４−ヘキサフルオロ−２−ブテンを含む熱可塑性ポリマーは、発泡性組成物（すなわち、ポリマー溶融組成物）である。
【００９６】
いくつかの実施形態では、本発明のプロセスは、熱可塑性ポリマーを押出加工して、Ｅ−１，１，１，４，４，４−ヘキサフルオロ−２−ブテンを含む熱可塑性ポリマー発泡体を形成するステップ、を更に含む。
【００９７】
いくつかの実施形態では、本発明のプロセスは、１）発泡性組成物を所望の形態に形成し、２）発泡性組成物を押出加工して、Ｅ−１，１，１，４，４，４−ヘキサフルオロ−２−ブテンを含む熱可塑性ポリマー発泡体を形成するために押出加工機内で実施される。
【００９８】
本発明のプロセスが押出加工機内で実施されるとき、熱可塑性ポリマーは、押出加工機への供給原料を形成する。発泡剤及び共発泡剤は、好ましくは、供給原料と押出加工機の押出端との中間の位置で押出加工機に、典型的には、押出スクリューが供給原料を押出加工機の長さに沿って押出加工機まで前進させるときに作製される発泡性組成物に供給される。追加の添加剤は、便利な場合、添加剤の状態によって記述され得るように添加され得る。例えば、固体添加剤は、押出加工機の供給端に、場合によっては粒子状形態のポリマー供給原料との混合物として押出加工機に便利に添加することができる。押出加工機内で得られた発泡性組成物をダイに通して押出加工し、それによって、発泡性組成物を所望の形状（例えば、シート、板、ロッド、又はチューブ）の発泡生成物に膨張させ、その後冷却する。
【００９９】
本発明のプロセスが押出加工機内で実施されるとき、押出加工が実施される温度が、好ましくは少なくとも１２５℃、より好ましくは少なくとも１３０℃になるように、熱可塑性ポリマー（すなわち、発泡性組成物）を冷却する。いくつかの実施形態では、押出加工が実施される温度は、本発明のプロセスの第１の温度よりも低い温度である。いくつかの実施形態では、本明細書に開示される全ての最低押出加工温度についての最高値は、約１５０℃以下である。いくつかの実施形態では、押出加工は、約１００℃〜約１５０℃の温度で実施される。いくつかの実施形態では、押出加工は、約１１０℃〜約１４０℃の温度で実施される。
【０１００】
いくつかの実施形態では、本明細書に開示される押出加工温度は、押出加工時のポリマー溶融物の温度である。
【０１０１】
本発明のプロセスが押出加工機内で実施されるとき、押出加工は、好ましくは少なくとも１５００ｐｓｉ（１０３バール）、より好ましくは少なくとも１６００ｐｓｉ（１１０バール）の圧力で実施される。本明細書に開示される最低押出圧力についての最高値は、好ましくは２０００ｐｓｉ（１３８バール）以下である。いくつかの実施形態では、押出加工は、約１５００ｐｓｉ〜約２０００ｐｓｉの圧力で実施される。いくつかの実施形態では、本明細書に開示される押出加工圧力は、押出ダイ内部の圧力である。
【０１０２】
いくつかの実施形態では、押出加工は、約１００ｐｓｉ〜約５０００ｐｓｉ、例えば、約１００ｐｓｉ〜約４０００ｐｓｉ、約１００ｐｓｉ〜約２０００ｐｓｉ、約１００ｐｓｉ〜約１０００ｐｓｉ、約１０００ｐｓｉ〜約５０００ｐｓｉ、約１０００ｐｓｉ〜約４０００ｐｓｉ、約１０００ｐｓｉ〜約２０００ｐｓｉ、約２０００ｐｓｉ〜約５０００ｐｓｉ、約２０００ｐｓｉ〜約４０００ｐｓｉ、又は約４０００ｐｓｉ〜約５０００ｐｓｉの圧力で実施される。
【０１０３】
いくつかの実施形態では、押出加工は、約５００ｐｓｉ〜約４０００ｐｓｉの圧力で実施される。
【０１０４】
いくつかの実施形態では、押出加工は、約７５０ｐｓｉａ〜約３０００ｐｓｉａの圧力で実施される。
【０１０５】
いくつかの実施形態では、押出加工は、約９００ｐｓｉａ〜約２７５０ｐｓｉａの圧力で実施される。
【０１０６】
所望の特定の発泡構造を得るために、本明細書に記載のメルトフローレート、温度、及び圧力を本発明の実施において任意の組み合わせで使用してよいことが理解される。
【０１０７】
いくつかの実施形態では、Ｅ−１，１，１，４，４，４−ヘキサフルオロ−２−ブテンを含む熱可塑性ポリマー発泡体は、以下の特性のうちの１つ以上を含む。
・独立気泡−少なくとも８０％、又は少なくとも９０％、又は少なくとも９５％であることと、例えば、約０．０２〜約５ｍｍの平均気泡サイズを有すること、
・約４０ｇ／ｍ３以下、約３５ｋｇ／ｍ３以下、又は約３０ｋｇ／ｍ３以下の密度であること、及び
・上記のような滑らかな皮膜であること。
【０１０８】
いくつかの実施形態では、本願は、Ｅ−１，１，１，４，４，４−ヘキサフルオロ−２−ブテンを含む熱可塑性ポリスチレン発泡体を調製するプロセスであって、
ｉ）ポリスチレンを、Ｚ−１，１，１，４，４，４−ヘキサフルオロ−２−ブテンを含む発泡剤及びＨＦＣ−１５２ａである追加の共発泡剤と混合して、第１のポリスチレン混合物を形成するステップと、
ｉｉ）当該第１のポリスチレン混合物を約２５０℃より高い温度まで加熱して、Ｅ−１，１，１，４，４，４−ヘキサフルオロ−２−ブテンを含む第２のポリスチレン混合物を形成するステップと、
ｉｉｉ）当該第２のポリスチレン混合物を約１１０℃〜約１４０℃の温度で押出加工して、熱可塑性ポリスチレン発泡体を形成するステップと、を含む、プロセスを提供する。
【０１０９】
いくつかの実施形態では、プロセスは、工程ｉｉｉ）の押出加工の前に、第２のポリスチレン混合物を第１の温度よりも高い第２の温度まで加熱するステップ、を更に含む。
【０１１０】
本願は、更に、Ｅ−１，１，１，４，４，４−ヘキサフルオロ−２−ブテンを含む熱可塑性ポリスチレン発泡体を調製するプロセスであって、
ｉ）ポリスチレンを、約７５重量パーセント以下のＺ−１，１，１，４，４，４−ヘキサフルオロ−２−ブテンを含む発泡剤及びＨＦＣ−１５２ａである追加の共発泡剤と混合して、第１のポリスチレン混合物を形成するステップと、
ｉｉ）当該第１のポリスチレン混合物を約２５０℃より高い温度まで加熱して、Ｅ−１，１，１，４，４，４−ヘキサフルオロ−２−ブテンを含む第２のポリスチレン混合物を形成するステップと、
ｉｉｉ）当該第２のポリスチレン混合物を約１１０℃〜約１４０℃の温度で押出加工して、当該熱可塑性ポリスチレン発泡体を形成するステップと、を含む、プロセスを提供する。
【０１１１】
いくつかの実施形態では、プロセスは、工程ｉｉｉ）の押出加工の前に、第２のポリスチレン混合物を第１の温度よりも高い第２の温度まで加熱するステップ、を更に含む。
【０１１２】
いくつかの実施形態では、本願は、Ｅ−１，１，１，４，４，４−ヘキサフルオロ−２−ブテンを含む熱可塑性ポリスチレン発泡体を調製するプロセスであって、
ｉ）ポリスチレンを、ＰｏｌｙＦＲ、約７５重量パーセント以下のＺ−１，１，１，４，４，４−ヘキサフルオロ−２−ブテンを含む発泡剤、及びＨＦＣ−１５２ａである追加の共発泡剤と混合して、第１のポリスチレン混合物を形成するステップと、
ｉｉ）当該第１のポリスチレン混合物を約２００℃より高い第１の温度まで加熱して、Ｅ−１，１，１，４，４，４−ヘキサフルオロ−２−ブテンを含む第２のポリスチレン混合物を形成するステップと、
ｉｉｉ）当該第２のポリマー混合物を約１１０℃〜約１４０℃の温度で押出加工して、当該熱可塑性ポリマー発泡体を形成するステップと、を含む、プロセスを提供する。
【０１１３】
いくつかの実施形態では、プロセスは、工程ｉｉｉ）の押出加工の前に、第２のポリスチレン混合物を第１の温度よりも高い第２の温度まで加熱するステップ、を更に含む。
【実施例】
【０１１４】
本発明を、具体的な実施例によって、より詳細に説明する。以下の実施例は、例示目的のために提供され、いかなる意味でも、本発明を限定することを意図するものではない。
【０１１５】
ポリスチレン発泡体の押出加工条件下で化学的反応性を試験するための装置及び全般的方法
押出加工されたポリスチレン（ＸＰＳ）発泡体の製造において使用される発泡剤（ＢＡ）（Blowing agents）を、化学的に反応し、変換され得る条件に、押出加工プロセスの間に曝露した。ＨＦＯ−１３３６ｍｚｚ（Ｚ）を含有する候補ＢＡ配合物を、ＸＰＳ発泡体製造の代表的な条件下における化学的安定性について本明細書に記載の実施例において試験した。
【０１１６】
材料（例えば、ポリスチレン樹脂、成核剤、難燃剤、着色剤、ＢＡ、及び／又はｃｏ−ＢＡ）を、反応容器として機能する４００ｍＬ又は２１０ｍＬのＨａｓｔｅｌｌｏｙ（登録商標）Ｃ−２７６シェーカーチューブに充填した。シェーカーチューブは、約４５０℃まで達することができる電気ヒーターを備えていた。シェーカーチューブの内容物を、ポリスチレン発泡体の押出加工の間にＢＡが曝露され得る温度−滞留時間プロファイルに近い所定の温度−時間スケジュールに曝露した。チューブを前後に「振盪して」、試験の間にわたってチューブの内容物を撹拌する。所定の反応スケジュールの完了後に、シェーカーチューブ内の流体混合物の代表的なサンプルを収集し、ガスクロマトグラフィー及び質量分析によって分析した。
【０１１７】
実施例１．発泡剤としてＨＦＯ−１３３６ｍｚ（Ｚ）／ＨＦＣ−１５２ａの５０／５０重量％ブレンドを使用したポリスチレン発泡体押出加工条件下におけるＨＦＯ−１３３６ｍｚｚ（Ｅ）の生成
この実施例は、ポリスチレン発泡体を押出加工するために実施され得る条件下でＨＦＯ−１３３６ｍｚｚ（Ｚ）がＨＦＯ−１３３６ｍｚｚ（Ｅ）に立体異性化しやすいことを実証する。以下の材料を、反応容器として機能する４００ｍＬのＨａｓｔｅｌｌｏｙ（登録商標）Ｃ−２７６シェーカーチューブに入れた：メルトフローインデックス５を有するポリスチレンホモポリマー６６グラム、成核剤１グラム、臭素化難燃剤１グラム、５０重量％のＨＦＯ−１３３６ｍｚｚ（Ｚ）及び５０重量％のＨＦＣ−１５２ａからなる発泡剤１０グラム。反応器の内容物を２．５時間で２３０℃のコア温度まで加熱した。反応器の内容物の室温よりも高い温度への曝露が完了した後のシェーカーチューブ内の流体混合物の分析によって、重量比８７．５〜１２．５でＨＦＯ−１３３６ｍｚｚ（Ｚ）及びＨＦＯ−１３３６ｍｚｚ（Ｅ）の両方が存在することが示された。
【０１１８】
実施例２．発泡剤としてＨＦＯ−１３３６ｍｚ（Ｚ）／ＨＦＣ−１５２ａの１５／８５重量％ブレンドを使用したポリスチレン発泡体押出加工条件下におけるＨＦＯ−１３３６ｍｚｚ（Ｅ）の生成
この実施例は、ポリスチレン発泡体を押出加工するために使用され得る条件下でＨＦＯ−１３３６ｍｚｚ（Ｚ）がＨＦＯ−１３３６ｍｚｚ（Ｅ）に立体異性化しやすいことを実証する。以下の材料を、反応容器として機能する２１０ｍＬのＨａｓｔｅｌｌｏｙ（登録商標）Ｃ−２７６シェーカーチューブに入れた：メルトフローインデックス５を有するポリスチレンホモポリマー６６グラム、成核剤１グラム、臭素化難燃剤１グラム、１５重量％のＨＦＯ−１３３６ｍｚｚ（Ｚ）及び８５重量％のＨＦＣ−１５２ａからなる発泡剤１０グラム。反応器の内容物を２．５時間で２３０℃のコア温度まで加熱した。反応器内容物の室温よりも高い温度への曝露が完了した後のシェーカーチューブ内の流体混合物の分析によって、重量比８６．５〜１３．５でＨＦＯ−１３３６ｍｚｚ（Ｚ）及びＨＦＯ−１３３６ｍｚｚ（Ｅ）の両方が存在することが示された。
【０１１９】
他の実施形態
１．本願は、Ｅ−１，１，１，４，４，４−ヘキサフルオロ−２−ブテンを含む熱可塑性ポリマーを調製するプロセスであって、Ｚ−１，１，１，４，４，４−ヘキサフルオロ−２−ブテンの少なくとも一部を当該Ｅ−１，１，１，４，４，４−ヘキサフルオロ−２−ブテンに異性化するのに十分な温度において、当該Ｚ−１，１，１，４，４，４−ヘキサフルオロ−２−ブテンを含む発泡剤及び少なくとも１つの追加の共発泡剤の存在下で当該ポリマーを加熱するステップ、を含む、プロセスを提供する。
２．当該発泡剤が、当該加熱するステップの前に当該Ｅ−１，１，１，４，４，４−ヘキサフルオロ−２−ブテンを実質的に含まない、実施形態１に記載のプロセス。
３．当該Ｚ−１，１，１，４，４，４−ヘキサフルオロ−２−ブテンの少なくとも一部を当該Ｅ−１，１，１，４，４，４−ヘキサフルオロ−２−ブテンに異性化するのに十分な温度が、少なくとも２５０℃である、実施形態１又は２に記載のプロセス。
４．当該Ｚ−１，１，１，４，４，４−ヘキサフルオロ−２−ブテンの少なくとも一部を当該Ｅ−１，１，１，４，４，４−ヘキサフルオロ−２−ブテンに異性化するのに十分な温度が、約２５０℃〜約３５０℃である、実施形態１〜３のいずれか１つに記載のプロセス。
５．約１００ｐｓｉ〜約５０００ｐｓｉの圧力で実施される、実施形態１〜４のいずれか１つに記載のプロセス。
６．異性化触媒の存在下で実施される、実施形態１〜５のいずれか１つに記載のプロセス。
７．当該異性化触媒がハロゲン化難燃剤を含む、実施形態６に記載のプロセス。
８．当該ハロゲン化難燃剤が、臭素化難燃剤又は塩素化難燃剤である、実施形態７に記載のプロセス。
９．当該異性化触媒が、ポリマー難燃剤である、実施形態６に記載のプロセス。
１０．当該ポリマー難燃剤が、ＰｏｌｙＦＲである、実施形態９に記載のプロセス。
１１．当該異性化触媒が、ハロゲン化水素である、実施形態６に記載のプロセス。
１２．当該ハロゲン化水素が、臭化水素又は塩化水素である、実施形態１１に記載のプロセス。
１３．当該Ｚ−１，１，１，４，４，４−ヘキサフルオロ−２−ブテンの少なくとも一部を当該Ｅ−１，１，１，４，４，４−ヘキサフルオロ−２−ブテンに異性化するのに十分な温度が、約２００℃以上である、実施形態６〜１２のいずれか１つに記載のプロセス。
１４．当該Ｚ−１，１，１，４，４，４−ヘキサフルオロ−２−ブテンの少なくとも一部を当該Ｅ−１，１，１，４，４，４−ヘキサフルオロ−２−ブテンに異性化するのに十分な温度が、約２００℃〜約３５０℃である、実施形態６〜１２のいずれか１つに記載のプロセス。
１５．当該Ｚ−１，１，１，４，４，４−ヘキサフルオロ−２−ブテンの少なくとも一部を当該Ｅ−１，１，１，４，４，４−ヘキサフルオロ−２−ブテンに異性化するのに十分な温度が、少なくとも約２３０℃である、実施形態６〜１２のいずれか１つに記載のプロセス。
１６．当該Ｚ−１，１，１，４，４，４−ヘキサフルオロ−２−ブテンの少なくとも一部を当該Ｅ−１，１，１，４，４，４−ヘキサフルオロ−２−ブテンに異性化するのに十分な温度が、約２３０℃である、実施形態６〜１２のいずれか１つに記載のプロセス。
１７．当該追加の共発泡剤が、当該加熱するステップの間に当該熱可塑性ポリマー中のＺ−１，１，１，４，４，４−ヘキサフルオロ−２−ブテンの溶解度を増加させる、実施形態１〜１６のいずれか１つに記載のプロセス。
１８．当該追加の共発泡剤が、ＨＦＣ−１５２ａ、ＨＦＣ−１３４、ＨＦＣ−１３４ａ、ＨＦＣ−２３６ｅａ、ＨＦＣ−２４５ｆａ、ＨＦＣ−３６５ｍｆｃ、ＣＯ２、ジメチルエーテル、エタノール、ギ酸メチル、ＣＯ２、ジメチルエーテル、Ｅ−ＨＦＯ−１２３４ｚｅ、Ｚ−ＨＦＯ−１２３４ｚｅ、Ｅ−ＨＣＦＯ−１２３３ｚｄ、Ｚ−ＨＣＦＯ−１２３３ｚｄ、Ｅ−ＨＣＦＯ−１２２４ｙｄ、Ｚ−ＨＣＦＯ−１２２４ｙｄ、及びＨＦＯ−１２３４ｙｆ、又はこれらの任意の組み合わせから選択される、実施形態１〜１７のいずれか１つに記載のプロセス。
１９．当該追加の共発泡剤が、ＨＦＣ−１５２ａである、実施形態１〜１７のいずれか１つに記載のプロセス。
２０．当該発泡剤が、約７５重量パーセント以下の当該Ｚ−１，１，１，４，４，４−ヘキサフルオロ−２−ブテンを含む、実施形態１〜１９のいずれか１つに記載のプロセス。
２１．当該発泡剤が、約１０〜約７５重量パーセントのＺ−１，１，１，４，４，４−ヘキサフルオロ−２−ブテンを含む、実施形態１〜１９のいずれか１つに記載のプロセス。
２２．当該熱可塑性ポリマーが、Ｅ−１，１，１，４，４，４−ヘキサフルオロ−２−ブテンとＺ−１，１，１，４，４，４−ヘキサフルオロ−２−ブテンとの混合物を含む、実施形態１〜２１のいずれか１つに記載のプロセス。
２３．当該Ｚ−１，１，１，４，４，４−ヘキサフルオロ−２−ブテンの約１０重量パーセント以上が、当該Ｅ−１，１，１，４，４，４−ヘキサフルオロ−２−ブテンに異性化される、実施形態１〜２２のいずれか１つに記載のプロセス。
２４．当該Ｚ−１，１，１，４，４，４−ヘキサフルオロ−２−ブテンの約１０重量パーセント〜約２０重量パーセントが、当該Ｅ−１，１，１，４，４，４−ヘキサフルオロ−２−ブテンに異性化される、実施形態１〜２２のいずれか１つに記載のプロセス。
２５．成核剤の存在下で実施される、実施形態１〜２４のいずれか１つに記載のプロセス。
２６．当該成核剤が、タルク、グラファイト、及びケイ酸マグネシウムから選択される、実施形態２５に記載のプロセス。
２７．当該熱可塑性ポリマーが、アルケニル芳香族ポリマーである、実施形態１〜２６のいずれか１つに記載のプロセス。
２８．当該熱可塑性ポリマーが、ポリスチレン、アクリロニトリルブタジエンスチレン、スチレンアクリロニトリルコポリマー、及びこれらのブレンドから選択される、実施形態１〜２７のいずれか１つに記載のプロセス。
２９．当該熱可塑性ポリマーを押出加工して、熱可塑性ポリマー発泡体を形成するステップ、を更に含む、実施形態１〜２８のいずれか１つに記載のプロセス。
３０．当該押出加工が、約１００℃〜約１５０℃のダイ温度で実施される、実施形態２９に記載のプロセス。
３１．当該押出加工が、約１１０℃〜約１４０℃のダイ温度で実施される、実施形態２９又は３０に記載のプロセス。
３２．当該押出加工が、約１００ｐｓｉ〜約５０００ｐｓｉの圧力で実施される、実施形態２９〜３１のいずれか１つに記載のプロセス。
３３．本願は、更に、Ｅ−１，１，１，４，４，４−ヘキサフルオロ−２−ブテンを含む熱可塑性ポリスチレン発泡体を調製するプロセスであって、
ｉ）ポリスチレンを、Ｚ−１，１，１，４，４，４−ヘキサフルオロ−２−ブテンを含む発泡剤及びＨＦＣ−１５２ａである追加の共発泡剤と混合して、第１のポリスチレン混合物を形成するステップと、
ｉｉ）当該第１のポリスチレン混合物を約２５０℃より高い温度まで加熱して、Ｅ−１，１，１，４，４，４−ヘキサフルオロ−２−ブテンを含む第２のポリスチレン混合物を形成するステップと、
ｉｉｉ）当該第２のポリスチレン混合物を約１１０℃〜約１４０℃の温度で押出加工して、当該熱可塑性ポリスチレン発泡体を形成するステップと、を含む、プロセスを提供する。
３４．本願は、更に、Ｅ−１，１，１，４，４，４−ヘキサフルオロ−２−ブテンを含む熱可塑性ポリスチレン発泡体を調製するプロセスであって、
ｉ）ポリスチレンを、ＰｏｌｙＦＲ、約７５重量パーセント以下のＺ−１，１，１，４，４，４−ヘキサフルオロ−２−ブテンを含む発泡剤、及びＨＦＣ−１５２ａである追加の共発泡剤と混合して、第１のポリスチレン混合物を形成するステップと、
ｉｉ）当該第１のポリスチレン混合物を約２００℃より高い第１の温度まで加熱して、Ｅ−１，１，１，４，４，４−ヘキサフルオロ−２−ブテンを含む第２のポリスチレン混合物を形成するステップと、
ｉｉｉ）当該第２のポリマー混合物を約１１０℃〜約１４０℃の温度で押出加工して、熱可塑性ポリマー発泡体を形成するステップと、を含む、プロセスを提供する。
【０１２０】
本発明をその詳細な説明と併せて説明してきたが、前述の説明は、添付の特許請求の範囲により定義される本発明の範囲を例示することを意図し、かつ限定するものではないことを理解すべきである。その他の態様、利点、及び変更は、以下の特許請求の範囲内である。本発明が、本発明の任意の特定の態様及び／又は実施形態に関して本明細書に記載される特徴のいずれも、本明細書に記載される任意のその他の態様及び／又は本発明の実施形態のいずれかのその他の特徴のうちの１つ以上と組み合わせることができ、組み合わせの適合性を確実にするために適宜変更することができることが、当業者により理解されるべきである。このような組み合わせは、本開示により企図される本発明の一部であると見なされる。
【図１】
2020537007.tif 000002
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
Ｅ−１，１，１，４，４，４−ヘキサフルオロ−２−ブテンを含む熱可塑性ポリマーを調製するプロセスであって、Ｚ−１，１，１，４，４，４−ヘキサフルオロ−２−ブテンの少なくとも一部を前記Ｅ−１，１，１，４，４，４−ヘキサフルオロ−２−ブテンに異性化するのに十分な温度において、前記Ｚ−１，１，１，４，４，４−ヘキサフルオロ−２−ブテンを含む発泡剤及び少なくとも１つの追加の共発泡剤の存在下で前記ポリマーを加熱するステップを含む、プロセス。
【請求項２】
前記発泡剤が、前記加熱するステップの前に前記Ｅ−１，１，１，４，４，４−ヘキサフルオロ−２−ブテンを実質的に含まない、請求項１に記載のプロセス。
【請求項３】
前記Ｚ−１，１，１，４，４，４−ヘキサフルオロ−２−ブテンの少なくとも一部を前記Ｅ−１，１，１，４，４，４−ヘキサフルオロ−２−ブテンに異性化するのに十分な温度が、少なくとも２５０℃である、請求項１に記載のプロセス。
【請求項４】
約１００ｐｓｉ〜約５０００ｐｓｉの圧力で実施される、請求項３に記載のプロセス。
【請求項５】
ハロゲン化難燃剤、ポリマー難燃剤、及びハロゲン化水素からなる群から選択される異性化触媒の存在下で実施される、請求項１に記載のプロセス。
【請求項６】
前記ハロゲン化難燃剤が、臭素化難燃剤又は塩素化難燃剤である、請求項５に記載のプロセス。
【請求項７】
前記ポリマー難燃剤が、ＰｏｌｙＦＲである、請求項５に記載のプロセス。
【請求項８】
前記ハロゲン化水素が、臭化水素又は塩化水素である、請求項５に記載のプロセス。
【請求項９】
前記Ｚ−１，１，１，４，４，４−ヘキサフルオロ−２−ブテンの少なくとも一部を前記Ｅ−１，１，１，４，４，４−ヘキサフルオロ−２−ブテンに異性化するのに十分な温度が、約２００℃以上である、請求項５に記載のプロセス。
【請求項１０】
前記追加の共発泡剤が、前記加熱するステップの間に前記熱可塑性ポリマー中のＺ−１，１，１，４，４，４−ヘキサフルオロ−２−ブテンの溶解度を増加させる、請求項１に記載のプロセス。
【請求項１１】
前記追加の共発泡剤が、ＨＦＣ−１５２ａ、ＨＦＣ−１３４、ＨＦＣ−１３４ａ、ＨＦＣ−２３６ｅａ、ＨＦＣ−２４５ｆａ、ＨＦＣ−３６５ｍｆｃ、ＣＯ2、ジメチルエーテル、エタノール、ギ酸メチル、ＣＯ2、ジメチルエーテル、Ｅ−ＨＦＯ−１２３４ｚｅ、Ｚ−ＨＦＯ−１２３４ｚｅ、Ｅ−ＨＣＦＯ−１２３３ｚｄ、Ｚ−ＨＣＦＯ−１２３３ｚｄ、Ｅ−ＨＣＦＯ−１２２４ｙｄ、Ｚ−ＨＣＦＯ−１２２４ｙｄ、及びＨＦＯ−１２３４ｙｆ、又はこれらの任意の組み合わせから選択される、請求項１に記載のプロセス。
【請求項１２】
前記発泡剤が、約７５重量パーセント以下の前記Ｚ−１，１，１，４，４，４−ヘキサフルオロ−２−ブテンを含む、請求項１に記載のプロセス。
【請求項１３】
前記Ｚ−１，１，１，４，４，４−ヘキサフルオロ−２−ブテンの約１０重量パーセント以上が、前記Ｅ−１，１，１，４，４，４−ヘキサフルオロ−２−ブテンに異性化される、請求項１に記載のプロセス。
【請求項１４】
タルク、グラファイト、及びケイ酸マグネシウムから選択される成核剤の存在下で実施される、請求項１に記載のプロセス。
【請求項１５】
前記熱可塑性ポリマーが、アルケニル芳香族ポリマーである、請求項１に記載のプロセス。
【請求項１６】
前記熱可塑性ポリマーが、ポリスチレン、アクリロニトリルブタジエンスチレン、スチレンアクリロニトリルコポリマー、及びこれらのブレンドから選択される、請求項１に記載のプロセス。
【請求項１７】
前記熱可塑性ポリマーを押出加工して、熱可塑性ポリマー発泡体を形成するステップを更に含む、請求項１に記載のプロセス。
【請求項１８】
前記押出加工が、約１００℃〜約１５０℃のダイ温度及び約１００ｐｓｉ〜約５０００ｐｓｉの圧力で実施される、請求項１７に記載のプロセス。
【請求項１９】
Ｅ−１，１，１，４，４，４−ヘキサフルオロ−２−ブテンを含む熱可塑性ポリスチレン発泡体を調製するプロセスであって、
ｉ）前記ポリスチレンを、Ｚ−１，１，１，４，４，４−ヘキサフルオロ−２−ブテンを含む発泡剤及びＨＦＣ−１５２ａである追加の共発泡剤と混合して、第１のポリスチレン混合物を形成するステップと、
ｉｉ）前記第１のポリスチレン混合物を約２５０℃より高い温度まで加熱して、Ｅ−１，１，１，４，４，４−ヘキサフルオロ−２−ブテンを含む第２のポリスチレン混合物を形成するステップと、
ｉｉｉ）前記第２のポリスチレン混合物を約１１０℃〜約１４０℃の温度で押出加工して、前記熱可塑性ポリスチレン発泡体を形成するステップと、
を含む、プロセス。
【請求項２０】
Ｅ−１，１，１，４，４，４−ヘキサフルオロ−２−ブテンを含む熱可塑性ポリスチレン発泡体を調製するプロセスであって、
ｉ）前記ポリスチレンを、ＰｏｌｙＦＲ、約７５重量パーセント以下のＺ−１，１，１，４，４，４−ヘキサフルオロ−２−ブテンを含む発泡剤、及びＨＦＣ−１５２ａである追加の共発泡剤と混合して、第１のポリスチレン混合物を形成するステップと、
ｉｉ）前記第１のポリスチレン混合物を約２００℃より高い第１の温度まで加熱して、Ｅ−１，１，１，４，４，４−ヘキサフルオロ−２−ブテンを含む第２のポリスチレン混合物を形成するステップと、
ｉｉｉ）前記第２のポリマー混合物を約１１０℃〜約１４０℃の温度で押出加工して、熱可塑性ポリマー発泡体を形成するステップと、
を含む、プロセス。
【国際調査報告】
2020537007.tif 000003
2020537007.tif 000004
2020537007.tif 000005